(57)【要約】  平均粒径が５〜２００ｎｍである複数のセラミック粒子１が、該セラミック粒子１とは異なる組成を有する多孔質の絶縁体３中に分散されたセラミック複合体５によって構成されており、セラミック粒子１が、ＡＸＯ３±δ（但し、０≦δ≦１、Ａ：希土類元素、アルカリ土類元素、およびアルカリ金属元素のうちの少なくとも一種、Ｘ：遷移金属元素およびメタロイド元素のうちの少なくとも一種、Ｏ：酸素）、酸化セリウムおよび酸化ジルコニウムの群から選ばれる少なくとも１種を主成分とするものである。【選択図】  図１
2017104331.tif 000002
【特許請求の範囲】
【請求項１】
平均粒径が５〜２００ｎｍである複数のセラミック粒子が、該セラミック粒子とは異なる組成を有する多孔質の絶縁体中に分散されたセラミック複合体によって構成された水素製造用部材であって、前記セラミック粒子が、ＡＸＯ３±δ（但し、０≦δ≦１、Ａ：希土類元素、アルカリ土類元素、およびアルカリ金属元素のうちの少なくとも一種、Ｘ：遷移金属元素およびメタロイド元素のうちの少なくとも一種、Ｏ：酸素）、酸化セリウムおよび酸化ジルコニウムの群から選ばれる少なくとも１種を主成分とするものであることを特徴とする水素製造用部材。
【請求項２】
前記セラミック複合体中における前記セラミック粒子の割合が２０〜８０体積％であることを特徴とする請求項１に記載の水素製造用部材。
【請求項３】
前記複数のセラミック粒子は、個数比で９０％以上が孤立して存在していることを特徴とする請求項１または２に記載の水素製造用部材。
【請求項４】
前記セラミック複合体上に、光吸収部材が設けられていることを特徴とする請求項１乃至３のうちいずれかに記載の水素製造用部材。
【請求項５】
前記光吸収部材が、誘電体中に金属粒子が分散された金属粒子含有複合体、または金属系膜と誘電体とが積層された金属系膜積層体であることを特徴とする請求項４に記載の水素製造用部材。
【請求項６】
前記セラミック複合体と前記光吸収部材との間に金属膜が設けられていることを特徴とする請求項４または５に記載の水素製造用部材。
【請求項７】
太陽光エネルギーを受けて酸化・還元反応を起こす反応部と、該反応部に水を供給する水供給部と、前記反応部から発生する水素ガスを回収する回収部とを備えている水素製造装置であって、前記反応部に請求項１乃至６のうちいずれかに記載の水素製造用部材が設けられていることを特徴とする水素製造装置。
【請求項８】
前記反応部が減圧可能な容器内に収容されていることを特徴とする請求項７に記載の水素製造装置。
【請求項９】
前記容器には、２つ以上の吸気口が設けられていることを特徴とする請求項８に記載の水素製造装置。
【請求項１０】
前記２つの吸気口のうちの一方は、前記容器内全体の減圧に供するものであり、他方は前記反応部内の減圧に供するものであることを特徴とする請求項９に記載の水素製造装置。
【請求項１１】
前記容器には、太陽光を取り込むための窓が設けられていることを特徴とする請求項８乃至１０のうちいずれかに記載の水素製造装置。
【請求項１２】
前記反応部が、平板状の前記セラミック複合体を平板状の前記光吸収部材で上下から挟んだ平板型の積層構造体であることを特徴とする請求項７乃至１１のうちいずれかに記載の水素製造装置。
【請求項１３】
前記反応部が、円筒形状の前記セラミック複合体を円筒形状の前記光吸収部材が取り巻く中空円筒型の積層構造体であることを特徴とする請求項７乃至１１のうちいずれかに記載の水素製造装置。
【請求項１４】
前記中空円筒型の積層構造体は、円筒形状のセラミック複合体の断面の中心軸が円筒形状の光吸収部材の断面の中心軸と重なっていない非同軸構造であることを特徴とする請求項１３に記載の水素製造装置。
【請求項１５】
前記反応部に隣接して水素吸蔵部材が設けられていることを特徴とする請求項７乃至１４に記載の水素製造装置。
【発明の詳細な説明】
【技術分野】
【０００１】
本開示は、水素製造用部材および水素製造装置に関する。
【背景技術】
【０００２】
近年、化石燃料の消費に伴う二酸化炭素の増加による地球温暖化などの問題の解決策として、化石燃料に代わって二酸化炭素を排出しないクリーンな再生可能エネルギーが注目されている。【０００３】
再生可能エネルギーの一つである太陽光エネルギーは枯渇の心配が無い。また、温室効果ガスの削減に貢献できる。このような状況の中、一次エネルギーを太陽光に求め、二次エネルギーを水素で支える形は、理想的なクリーンエネルギーシステムの一つであり、その確立が急務である。【０００４】
例えば、太陽光エネルギーを化学エネルギーに変換する方法の一つとして、セリア（ＣｅＯ２）などのセラミック部材を反応系担体として用いることが提案されている。これは反応系担体に発生する２段階水分解反応を利用するものである（例えば、特許文献１を参照）。【０００５】
具体的には、まず、第１のステップにおいて、太陽光エネルギーを用いて反応系担体であるセラミック部材を１４００〜１８００℃に加熱する。この第１のステップでは、当該セラミック部材が還元されて酸素が発生する。【０００６】
次に、第２のステップにおいて、還元されたセラミック部材を３００〜１２００℃まで冷却する。この第２のステップでは、セラミック部材を水と反応させる。このとき還元されたセラミック部材が酸化されて水素が発生する。
【先行技術文献】
【特許文献】
【０００７】
【特許文献１】特開２００９−２６３１６５号公報
【発明の概要】
【０００８】
本開示の水素製造用部材は、平均粒径が５〜２００ｎｍである複数のセラミック粒子が、該セラミック粒子とは異なる組成を有する多孔質の絶縁体中に分散されたセラミック複合体によって構成された水素製造用部材であって、前記セラミック粒子が、ＡＸＯ３±δ（但し、０≦δ≦１、Ａ：希土類元素、アルカリ土類元素、およびアルカリ金属元素のうちの少なくとも一種、Ｘ：遷移金属元素およびメタロイド元素のうちの少なくとも一種、Ｏ：酸素）、酸化セリウムおよび酸化ジルコニウムの群から選ばれる少なくとも１種を主成分とするものである。
【０００９】
本開示の水素製造装置は、太陽光エネルギーを受けて酸化・還元反応を起こす反応部と、該反応部に水を供給する水供給部と、前記反応部から発生する水素ガスを回収する回収部とを備えている水素製造装置であって、前記反応部に上記の水素製造用部材が設けられているものである。
【図面の簡単な説明】
【００１０】
【図１】本開示の水素製造用部材の一実施形態を模式的に示す断面図である。
【図２】本実施形態の他の態様を示すものであり、セラミック複合体上に光吸収部材が設けられた水素製造用部材を示す模式図であり、（ａ）は、光吸収部材が金属粒子含有複合体である場合、（ｂ）は、光吸収部材が金属系膜積層体である場合である。
【図３】図２（ａ）に示した水素製造用部材に対して、それぞれ金属膜を設けた構成を示した断面模式図である。
【図４】本実施形態の水素製造装置を稼働させたときの状態を模式的に示す断面図であり、（ａ）は、水素製造用部材から酸素が生成している状態、（ｂ）は同水素製造用部材から水素が生成している状態である。
【図５】反応部の外観構造を模式的に示す斜視図である。（ａ）は平板型、（ｂ）は同軸タイプの中空円筒型、（ｃ）は非同軸タイプの中空円筒型である。
【図６】本実施形態の水素製造装置の他の態様を示すものであり、図４に示した水素製造装置内の反応部に隣接させて水素吸蔵部材を設けた構成を示す断面模式図である。
【発明を実施するための形態】
【００１１】
図１は、本開示の水素製造用部材の一実施形態を模式的に示す断面図である。本実施形態の水素製造用部材は、微細なセラミック粒子１が多孔質の絶縁体３中に分散されたセラミック複合体５によって構成されている。
【００１２】
絶縁体３は、セラミック粒子１とは主成分の異なる材料によって形成されている。絶縁体３の材料としては、酸化ケイ素、酸化アルミニウム、酸化亜鉛、アルカリ土類元素の酸化物、希土類元素の酸化物およびこれらの複合酸化物が好適な材料となる。この場合、絶縁体３は多数の開気孔６を有しており、その開気孔６はセラミック複合体５の外表面５ａから内部のセラミック粒子１に達するように延びている。この場合、開気孔率は１０％以上であるのが良い。絶縁体３の開気孔率はセラミック粒子１を含めたセラミック複合体５について測定した値を用いる。これは、セラミック粒子１が緻密体であり、絶縁体３の気孔率がそのままセラミック複合体５の気孔率に相当するものとなるためである。
【００１３】
セラミック粒子１は、ＡＸＯ３±δ（但し、０≦δ≦１、Ａ：希土類元素、アルカリ土類元素、およびアルカリ金属元素のうちの少なくとも一種、Ｘ：遷移金属元素およびメタロイド元素のうちの少なくとも一種、Ｏ：酸素）、酸化セリウムおよび酸化ジルコニウムの群から選ばれる少なくとも１種を主成分とするものである。この場合、セラミック粒子１の平均粒径（図１では符号Ｄとして表す。）は５〜２００ｎｍである。ここで、希土類元素としては、周期表第６周期のランタニド元素の中から選ばれる少なくとも１種が良い。遷移金属元素としては、Ｔｉ、Ｖ、Ｃｒ、Ｍｎ、Ｚｒ、ＮｂおよびＴａの群から選ばれる少なくとも１種が良い。メタロイド元素としては、Ｂ、Ｓｉ、Ｇｅ、Ａｓ、Ｓｅ、Ｓｂ、Ｔｅ、ＰｏおよびＡｔの群から選ばれる少なくとも１種が良い。なお、ＡＸＯ３±δ、酸化セリウムおよび酸化ジルコニウムの群から複数種を組み合せた例としては、酸化ジルコニウムの一部を酸化セリウムで置換された複合酸化物を挙げることができる。
【００１４】
ここで、主成分とは、例えば、セラミック複合体５についてＸ線回折を用いたリートベルト解析から求められる割合で６０質量％以上となっているものを言う。
【００１５】
上記の主成分を有するセラミック粒子１は、高温の環境下に置かれると、下記（１）式に示す欠陥反応を起こす。
【００１６】
【化１】
2017104331.tif 000003
【００１７】
この場合、セラミック複合体５を構成しているセラミック粒子１が微細であることから、上記の欠陥反応によってセラミック粒子１内に生成した電子が、そのセラミック粒子１の表面に止まりやすくなる。これによりセラミック粒子１において表面プラズモン効果が高まる。こうしてセラミック複合体５自体を高温状態に変化させることができる。その結果、セラミック粒子１自体が光を吸収する機能を有するようになる。
【００１８】
このような反応を起こすセラミック粒子１を多孔質の絶縁体３中に存在させた状態にすると、セラミック粒子１は、高温の状態では、（２）式のように、酸素が放出する反応（以下、酸素放出反応という場合がある。）を起こすものとなる。一方、酸素放出反応が起きる温度よりも低い温度においては、（３）式に示すような水素が生成する反応（以下、水素生成反応という場合がある。）を起こすものとなる。
【００１９】
【化２】
2017104331.tif 000004
【００２０】
【化３】
2017104331.tif 000005
【００２１】
これはセラミック複合体５を構成する絶縁体３の内部において、セラミック粒子１に上記した欠陥反応によって表面プラズモン効果が現れることに加えて、上記した酸化・還元反応が起きるためである。
【００２２】
この場合、セラミック粒子１としては、平均粒径が小さいほど表面プラズモン効果を期待できる。しかし、セラミック粒子１の平均粒径が５ｎｍよりも小さいものは、現時点で調製することが困難である。一方、セラミック粒子１の平均粒径が２００ｎｍよりも大きい場合には、表面プラズモン効果が発現し難くなる。このためセラミック複合体５をそれ自体で高温の状態にすることができなくなる。その結果、水素が生成し難くなる。
【００２３】
また、セラミック粒子１の表面プラズモン効果を高められるという点から、セラミック複合体５中に含まれるセラミック粒子１の割合は、体積比で２０〜８０％であるのが良い。また、セラミック粒子１は、個数比で９０％以上が絶縁体３中に単一の粒子として孤立した状態で分散して存在しているのが良い。つまり、本実施形態の水素製造用部材では、セラミック粒子１が絶縁体３を構成する材料を介して個数比で９０％以上の割合で個々に存在しているのが良い。
【００２４】
セラミック複合体５の内部に存在するセラミック粒子１の割合は、セラミック複合体５の断面を電子顕微鏡およびこれに付設の分析器（ＥＰＭＡ）を用いて求める。例えば、セラミック複合体５を研磨してセラミック粒子１を露出させ、その断面に存在するセラミック粒子１が３０〜１００個入る所定の領域を指定する。次に、この領域の面積およびこの領域内に存在するセラミック粒子１の合計面積を求め、領域の面積に対するセラミック粒子１の合計面積を求める。こうして求めた面積割合を体積割合とする。セラミック粒子１が絶縁体３中において単一の粒子として孤立した状態で存在しているか否かの判定も上記の観察から個数をカウントして行う。
【００２５】
図２は、本実施形態の他の態様を示すものであり、セラミック複合体上に光吸収部材が設けられた水素製造用部材を示す模式図であり、（ａ）は、光吸収部材が金属粒子含有複合体である場合、（ｂ）は、光吸収部材が金属膜積層体である場合である。
【００２６】
本実施形態の水素製造用部材については、セラミック複合体５の温度をより高められる方法として、図２（ａ）（ｂ）に示すように、セラミック複合体５上に、外部からの熱媒体となる光吸収部材７を設けても良い。
【００２７】
図２（ａ）に示す金属粒子含有複合体７Ａは、緻密なセラミック焼結体７ａの内部に金属粒子７ｂを分散させたものである。この場合、金属粒子含有複合体７Ａが太陽光を吸収することによって金属粒子７ｂ中に存在している自由電子が表面プラズモン効果を発現し、これによって金属粒子含有複合体７Ａ自体が発熱する。金属粒子７ｂとしては、タングステン、モリブデン、ニオブ、ニッケル、銅、銀、金、白金およびパラジウムの群から選ばれる１種の金属を選ぶことができる。また、金属粒子７ｂとしては、上記した金属の代わりに、金属に炭素（Ｃ）または窒素（Ｎ）、あるいは炭素（Ｃ）および窒素（Ｎ）の両方が結合した化合物も適用することができる。当該化合物としては、炭化タンタル（ＴａＣ）、炭化バナジウム（ＶＣ）、窒化チタン（ＴｉＮ）、炭化チタン（ＴｉＣ）、炭窒化チタン（ＴｉＣＮ）、炭化ニオブ（ＮｂＣ）および窒化ニオブ（ＮｂＮ）の群から選ばれる少なくとも１種を挙げることができる。
【００２８】
この場合も、上記したセラミック複合体５の場合と同様に、金属粒子９ｂのサイズ（平均粒径）としては、表面プラズモン効果を高められるという点から微細であるのが良い。その平均粒径は、例えば、５〜５０ｎｍが良い。一方、金属粒子９ｂを取り囲むセラミック焼結体７ａの開気孔率としては５％以下であるのが良い。セラミック焼結体７ａとしては、光の透過性が高く、耐熱性に優れるという点で酸化ケイ素を主成分とする低熱膨張性のガラスが好適なものとなる。なお、セラミック複合体５を構成する絶縁体３の材料と同様の成分からなるものも適用できる。
【００２９】
図２（ｂ）に示す金属系膜積層体７Ｂとしては、例えば、タングステン膜７ｃ、ケイ化鉄（ＦｅＳｉ）膜７ｄおよび酸化ケイ素膜７ｅが層状に形成された積層体を挙げることができる。この場合、酸化ケイ素膜７ｅの下層側に形成されたタングステン膜７ｃおよびケイ化鉄膜７ｄが特定の波長領域の光を吸収する役割を担う。また同時に、誘電体である酸化ケイ素膜７ｅが金属系膜積層体７Ｂからの輻射を抑える機能を果たすものとなる。
【００３０】
さらに、本実施形態の水素製造用部材では、セラミック複合体５と光吸収部材７との間に金属膜９を介層させておくのが良い。図３（ａ）（ｂ）に示すように、セラミック複合体５と光吸収部材７との間に金属膜９が設けられると、光吸収部材７に入ってきた光が金属膜９の表面で反射する。このため光吸収部材７に入ってきた光がセラミック複合体５側にまで透過し難くなる。これにより光吸収部材７の内部に光が集中するようになる。このため光吸収部材７の発熱量を高めることができる。金属膜９の材料としては、光の反射性の高い金属であれば良い。例えば、タングステン、モリブデン、ニッケル、銅、銀、金、白金およびパラジウムなどが好適なものとなる。
【００３１】
図４は、本実施形態の水素製造装置を稼働させたときの状態を模式的に示す断面図であり、（ａ）は、水素製造用部材から酸素が生成している状態、（ｂ）は同水素製造用部材から水素が生成している状態である。
【００３２】
本実施形態の水素製造装置２０は、太陽光エネルギー（図４（ａ）に示した白地の矢印）を受けて酸化・還元反応を起こす反応部２１と、該反応部２１に水を供給する水供給部２３と、反応部２１から発生する水素ガスを回収する回収部２５とを備えたものである。この場合、反応部２１は、太陽光を熱に変える光吸収部材７と、加熱されたときに水素を生成する水素製造用部材とを有する。水素製造用部材は上記したセラミック複合体５を有している。また、反応部２１には酸素を排出させるための排出口２７が取り付けられている。さらに、この水素製造装置２０には、反応部２１が太陽光を受けたり、遮ったりするための遮蔽板２９が設けられている。遮蔽板２９は、不透明の板状のものであれば良く、材料としては、プラスチック、金属および木材などあらゆるものを使用できる。
【００３３】
図４（ａ）に示すように、反応部２１の上面から遮蔽板２９を移動させると、水素製造用部材であるセラミック複合体５が光（太陽光）を受けるようになる。これにより反応部２１内に設置した水素製造用部材であるセラミック複合体５が高温の状態となり、セラミック複合体５は、上記（２）式で表される還元反応を起こして酸素が発生する。
【００３４】
次に、図４（ｂ）に示すように、反応部２１を遮蔽板２９で覆うようにすると、反応部２１は太陽光が遮られる。このとき反応部２１に水を供給して、水をセラミック複合体５に接触させると、セラミック複合体５は、還元反応が起こっていた図４（ａ）に示す状態から冷やされる。これにより還元反応が納まる。
【００３５】
次に、反応部２１において、上記（３）式で表される酸化反応が起こり、セラミック複合体５の内部において水素ガスが発生する。本実施形態の水素製造装置によれば、太陽光からの熱を効率良く吸収して水素の生成効率を高めることができる。
【００３６】
ここで、反応部２１は、図４（ａ）（ｂ）に示すように、容器２２の中に減圧された状態で収容されているのが良い。これは光吸収部材７によって生成した熱が反応部２１以外の外界へ移動するのを防ぐことができる。また、熱を反応部２１のセラミック複合体５へ効率良く供給することができる。
【００３７】
反応部２１を減圧した状態にすると、反応部２１のセラミック複合体５側で酸素欠陥が形成されやすくなることから、セラミック複合体５の還元反応が進み、セラミック複合体５から生成する酸素量を増加させることができる。
【００３８】
次に、反応部２１を還元させた後に、セラミック複合体５に水蒸気を供給すると、水の分子から酸素が遊離する確率が高くなり、生成する酸素量を増やすことができる。これにより、供給した水蒸気量に対して生成する水素ガスの割合を増やすことができる。
【００３９】
この場合、反応部２１を設けた容器２２には、当然、当該容器２２内から気体を吸引するための吸気口を設ける必要があるが、本実施形態の水素製造装置では、容器２２に２つの吸気口２２ａ、２２ｂを設けておくのが良い。この場合、図４（ａ）（ｂ）に示した模式図を例に取れば、２つの吸気口２２ａ、２２ｂのうち、一方（この場合、吸気口２２ａ）は容器２２内の全体を減圧するのに用いる。これは、光吸収部材７の周囲から熱が容器２２の周囲に移動するのを抑えるためである。
【００４０】
他方の吸気口（この場合、吸気口２２ｂ）は、光吸収部材７を貫通させてセラミック複合体５に達するようにしておく。これは、容器２２内に設置された反応部２１の中で、水素製造用部材であるセラミック複合体５の内部の圧力を調整するためのものである。例えば、光吸収部材７の周囲よりも高い圧力に変化させるためである。こうすると、セラミック複合体５の内部に水蒸気が供給されたときに、その内部において、酸化反応が進みやすくなり、生成する水素ガスの量をさらに増やすことができる。
【００４１】
また、本実施形態の水素製造装置２０においては、容器２２の遮蔽板２９側に面した上面板２２ｃには、太陽光を取り込むための窓２２ｄが設けられているのが良い。また、窓２２ｄには透明板が設置されているのが良い。透明板としては耐熱性の高いガラスが好適なものとなる。これにより容器２２内に効率良く太陽光を取り込むことができる。また、光吸収部材７およびセラミック複合体５をより高い温度に加熱することができる。その結果、容器２２を遮蔽板２９で覆っていない状態（図４（ａ））と容器２２を遮蔽板２９で覆った状態（図４（ｂ））との間で、光吸収部材７およびセラミック多孔質複合体５の温度変化が大きくなり、これによりセラミック複合体５の還元および酸化の反応性をより高めることができる。こうして水素ガスの生成量をまたさらに増加させることができる。
【００４２】
図５は、反応部の外観構造を模式的に示す斜視図である。（ａ）は平板型、（ｂ）は同軸タイプの中空円筒型、（ｃ）は非同軸タイプの中空円筒型である。
【００４３】
ここで、本実施形態の水素製造装置２０を構成する反応部２１としては、図５（ａ）に示す平板型の積層構造体、図５（ｂ）に示す同軸タイプの中空円筒管型の積層構造体あるいは図５（ｃ）に示す非同軸タイプの中空円筒型の積層構造体が好適なものとなる。
【００４４】
ここで、中空円筒管型の積層構造体に関して、同軸タイプとは、円筒形状のセラミック複合体５の断面の中心軸Ｃ１と円筒形状の光吸収部材の断面の中心軸Ｃ２とが同じ位置にある構造のことを言う。言い換えると、反応部２１の内側に配置されたセラミック複合体５の中心軸Ｃ１が反応部２１の外周を周縁としたときの中心軸Ｃ０と重なっている構造である。
【００４５】
一方、非同軸タイプとは、円筒形状のセラミック複合体５の断面の中心軸Ｃ１と円筒形状の光吸収部材の断面の中心軸Ｃ２とが重なっていない構造（非同軸構造）のことを言う。言い換えると、反応部２１の内側に配置されたセラミック複合体５の中心軸Ｃ１が反応部２１の外周を周縁としたときの中心軸Ｃ０からずれた位置にある。
【００４６】
つまり、非同軸タイプでは、例えば、図５（ｃ）に示すように、光吸収部材７の断面の厚みがｔ１＞ｔ２の関係となり異なっている。この場合、円筒形状のセラミック複合体５の断面も光吸収部材７の断面の形状に相似形であるのが良い。
【００４７】
平板型の積層構造体の場合、平板状の水素製造用部材（セラミック複合体５）を上下から光吸収部材７が挟む構造となるため、装置の薄型化が可能である。これにより軽量化が可能になるため家屋の屋根などに設置するのに好適なものとなる。
【００４８】
中空円筒管型の積層構造は円筒形状のセラミック複合体５の外側に円筒形状の光吸収部材７が取り巻く構造となるため、中空円筒管型の反応部２１が複数本並列に並ぶように配置させた構造にすると、光吸収部材７の表面積を大きくすることができる。これにより光吸収率の高い反応部２１を完成させることができる。
【００４９】
中空円筒管型の積層構造体については、光吸収率を高められるという点で、同軸タイプの中空円筒管型よりも非同軸タイプの中空円筒型の積層構造体の方が良い。非同軸タイプの中空円筒型の積層構造体の場合、図５（ｃ）に示すように、光吸収部材７の断面の厚みの厚い方を太陽光が照射される上側にすると、光吸収部材７の体積割合が大きくなり、光の吸収量を高めることができる。
【００５０】
このとき円筒形状のセラミック複合体５の断面の形状と光吸収部材７の断面の形状とが相似形であり、セラミック複合体５の厚みの厚い側と光吸収部材７の断面の厚みの厚い側とが、中心軸Ｃ０を中心にして同じ側にあると、太陽光が照射される方向において、光吸収量および水素の生成量の両方を同時に高めることができる。
【００５１】
図６は、本実施形態の水素製造装置の他の態様を示すものであり、図４に示した水素製造装置内の反応部に隣接させて水素吸蔵部材を設けた構成を示す断面模式図である。
【００５２】
本実施形態の水素製造装置では、水素を生成させる反応部２１に水素吸蔵部材３１を設けておくのが良い。この場合、水素吸蔵部材３１としては、以下に例示する水素吸蔵合金を適用するのが良い。反応部２１に水素吸蔵部材３１を隣接させておくと、反応部２１から排出される水素ガスを一旦固体である水素吸蔵部材３１中に溜めることができる。
【００５３】
この場合、反応部２１を含む容器２２内の水素量を一時的に減らすことができるため、上記化３式で示される水素の生成反応を右辺側へ向くようにできる。これにより水素の反応速度を高めることができる。また、生成する水素ガスの体積を小さくすることができることから、反応部２１が収納された容器２２および回収部２５の小型化を図ることができる。
【００５４】
また、この水素製造装置において、水素吸蔵部材３１は、反応部２１に接した状態で配置するのではなく、図６に示すように、反応部２１との間に空間３３を設けて配置するのが良い。水素吸蔵部材３１を反応部２１との間に空間３３を設けて配置すると、反応部２１において生成した水素を一旦空間３３に溜めることができるため、水素が水素吸蔵部材３１へ吸蔵されるときの速度を調整することができるようになり、上記化３式に示した水素の生成反応を安定化させることが可能になる。
【００５５】
水素吸蔵部材３１に適用可能な水素吸蔵合金としては、ＡＢ２型である、チタン、マンガン、ジルコニウム、ニッケルなどの遷移元素の合金をベースとしたもの。ＡＢ５型である、希土類元素、ニオブ、ジルコニウムに対して触媒効果を持つ遷移元素（ニッケル、コバルト、アルミニウムなど）を含む合金をベースとしたもの（ＬａＮｉ５、ＲｅＮｉ５など）。ならびに、Ｔｉ−Ｆｅ系、Ｖ系、Ｍｇ合金、Ｐｄ系およびＣａ系合金を挙げることができる。
【実施例】
【００５６】
以下、水素製造用部材を表１に示す構成となるように作製し、水素が生成するか否かを評価した。【００５７】
この場合、セラミック複合体には、Ｌａ０．８Ｓｒ０．２ＭｎＯ３を主成分とし、ＭｎサイトにＦｅを０．５モル置換したペロブスカイト材料を用いた。このペロブスカイト材料は、それぞれ金属アルコキシドを準備し、上記組成となるように調製した後、噴霧熱分解を行って合成した。次いで、合成した粉末を水中に投入し、時間毎の沈降状態を確認して分級操作を行い、表１に示す平均粒径のペロブスカイト材料（セラミック粒子）の粉末を得た。【００５８】
次に、得られたペロブスカイト材料の粉末にガラス粉末（ホウ珪酸ガラス）を混合して複合粉末を調製した。この場合、混合粉末の組成は、ペロブスカイト材料の粉末が７０質量％、ガラス粉末が３０質量％となるようにした。これはセラミック複合体中におけるペロブスカイト材料の割合が４５体積％となる割合である。【００５９】
次に、得られた複合粉末に有機バインダとしてＰＶＡ（ポリビニルアルコール）を１０質量％添加して、成形体を作製し、脱脂後、大気中、赤外線イメージ炉を用いて最高温度１４００℃、保持時間約１秒の条件にて加熱を行い、セラミック複合体を作製した。また、比較例として、ペロブスカイト材料の粉末だけを用いた成形体から作製した試料を作製し、同様に評価した（試料Ｎｏ．９）。【００６０】
作製したセラミック複合体は、サイズが１０ｍｍ×１０ｍｍ×５ｍｍとなるように研磨加工した。また、作製したセラミック複合体の断面を電子顕微鏡およびこれに付設の分析器（ＥＰＭＡ）を用いて分析した。この場合、セラミック複合体を構成しているセラミック粒子は粒成長がほとんど無く、その平均粒径は表１に示す値と同等であった。また、試料Ｎｏ．９を除いて、セラミック粒子は個数比で９０％以上がガラス相中に孤立して存在している状態であることが認められた。【００６１】
光吸収部材には、平均粒径が４０ｎｍのタングステン粒子を３０質量％ほどシリカガラス中に分散させた金属粒子含有複合体を適用した。また、セラミック複合体と光吸収部材との層間に金属膜（Ａｕ）を形成した試料（試料Ｎｏ．８）も作製し、同様に評価した。反応部は図２（ａ）（ｂ）の構造を適用した。【００６２】
水素ガスの生成量は水素製造装置の回収部にガスクロマトグラフ装置を設置して測定した。この場合、水素製造装置は、光吸収部材およびセラミック複合体によって形成された反応部を減圧した上で太陽光を１ＳＵＮの状態で受けるようにして、１０サイクルを経て得られた生成量を表１に示した。【００６３】
【表１】
2017104331.tif 000006
【００６４】
表１の結果から明らかなように、試料Ｎｏ．１〜５、７および８では、０．５ｍｌ／ｇ以上の水素生成量が確認されたが、セラミック粒子の平均粒径を２８０ｎｍにした試料（試料Ｎｏ．６）およびセラミック粒子だけを焼結させて作製した試料（試料Ｎｏ．９）では、水素の生成量が０．０１ｍｌ／ｇ以下であった。【００６５】
光吸収部材を設けた試料（試料Ｎｏ．７、８）は、同じセラミック粒子を用いて作製した試料（試料Ｎｏ．３）に比べて水素生成量が多かった。【００６６】
また、水素製造用部材として試料Ｎｏ．８のセラミック複合体を用いた水素製造装置において、反応部に図６に示した構成で水素吸蔵部材としてＬａＮｉ５を取り付けて可動させた。この場合、水素の生成量は表１に示した試料Ｎｏ．８の１．５倍であった。
【符号の説明】
【００６７】
１・・・・・・・・・・・・・セラミック粒子
３・・・・・・・・・・・・・絶縁体
５・・・・・・・・・・・・・セラミック複合体
７・・・・・・・・・・・・・光吸収部材
７Ａ・・・・・・・・・・・・金属粒子含有複合体
７ａ・・・・・・・・・・・・セラミック焼結体
７ｂ・・・・・・・・・・・・金属粒子
７Ｂ・・・・・・・・・・・・金属系膜積層体
７ｃ・・・・・・・・・・・・タングステン膜
７ｄ・・・・・・・・・・・・ケイ化鉄（ＦｅＳｉ）膜
７ｅ・・・・・・・・・・・・酸化ケイ素膜
９・・・・・・・・・・・・・金属膜
２０・・・・・・・・・・・・水素製造装置
２１・・・・・・・・・・・・反応部
２２・・・・・・・・・・・・容器
２２ａ、２２ｂ・・・・・・・吸気口
２２ｃ・・・・・・・・・・・上面板
２２ｄ・・・・・・・・・・・窓
２３・・・・・・・・・・・・水供給部
２５・・・・・・・・・・・・回収部
２７・・・・・・・・・・・・排出口
２９・・・・・・・・・・・・遮蔽板
【図１】
2017104331.tif 000007
【図２】
2017104331.tif 000008
【図３】
2017104331.tif 000009
【図４】
2017104331.tif 000010
【図５】
2017104331.tif 000011
【図６】
2017104331.tif 000012
【手続補正書】
【提出日】平成29年8月18日(2017.8.18)
【手続補正１】
【補正対象書類名】特許請求の範囲
【補正対象項目名】全文
【補正方法】変更
【補正の内容】
【特許請求の範囲】
【請求項１】
平均粒径が５〜２００ｎｍである複数のセラミック粒子が、該セラミック粒子とは異なる組成を有する多孔質の絶縁体中に分散されたセラミック複合体によって構成された水素製造用部材であって、前記セラミック粒子が、ＡＸＯ３±δ（但し、０≦δ≦１、Ａ：希土類元素、アルカリ土類元素、およびアルカリ金属元素のうちの少なくとも一種、Ｘ：遷移金属元素およびメタロイド元素のうちの少なくとも一種、Ｏ：酸素）、酸化セリウムおよび酸化ジルコニウムの群から選ばれる少なくとも１種を主成分とするものであることを特徴とする水素製造用部材。
【請求項２】
前記セラミック複合体中における前記セラミック粒子の割合が２０〜８０体積％であることを特徴とする請求項１に記載の水素製造用部材。
【請求項３】
前記複数のセラミック粒子は、個数比で９０％以上が孤立して存在していることを特徴とする請求項１または２に記載の水素製造用部材。
【請求項４】
前記セラミック複合体上に、光吸収部材が設けられていることを特徴とする請求項１乃至３のうちいずれかに記載の水素製造用部材。
【請求項５】
前記光吸収部材が、誘電体中に金属粒子が分散された金属粒子含有複合体、または金属系膜と誘電体とが積層された金属系膜積層体であることを特徴とする請求項４に記載の水素製造用部材。
【請求項６】
前記セラミック複合体と前記光吸収部材との間に金属膜が設けられていることを特徴とする請求項４または５に記載の水素製造用部材。
【請求項７】
太陽光エネルギーを受けて酸化・還元反応を起こす反応部と、該反応部に水を供給する水供給部と、前記反応部から発生する水素ガスを回収する回収部とを備えている水素製造装置であって、前記反応部に請求項４乃至６のうちいずれかに記載の水素製造用部材が設けられていることを特徴とする水素製造装置。
【請求項８】
前記反応部が減圧可能な容器内に収容されていることを特徴とする請求項７に記載の水素製造装置。
【請求項９】
前記容器には、２つ以上の吸気口が設けられていることを特徴とする請求項８に記載の水素製造装置。
【請求項１０】
前記２つの吸気口のうちの一方は、前記容器内全体の減圧に供するものであり、他方は前記反応部内の減圧に供するものであることを特徴とする請求項９に記載の水素製造装置。
【請求項１１】
前記容器には、太陽光を取り込むための窓が設けられていることを特徴とする請求項８乃至１０のうちいずれかに記載の水素製造装置。
【請求項１２】
前記反応部が、平板状の前記セラミック複合体を平板状の前記光吸収部材で上下から挟んだ平板型の積層構造体であることを特徴とする請求項７乃至１１のうちいずれかに記載の水素製造装置。
【請求項１３】
前記反応部が、円筒形状の前記セラミック複合体を円筒形状の前記光吸収部材が取り巻く中空円筒型の積層構造体であることを特徴とする請求項７乃至１１のうちいずれかに記載の水素製造装置。
【請求項１４】
前記中空円筒型の積層構造体は、円筒形状の前記セラミック複合体の断面の中心軸が円筒形状の前記光吸収部材の断面の中心軸と重なっていない非同軸構造であることを特徴とする請求項１３に記載の水素製造装置。
【請求項１５】
前記反応部に隣接して水素吸蔵部材が設けられていることを特徴とする請求項７乃至１４のうちいずれかに記載の水素製造装置。
【国際調査報告】
2017104331.tif 000013
2017104331.tif 000014
2017104331.tif 000015
2017104331.tif 000016